ПОЛИПРОПИЛЕНОВАЯ КОМПОЗИЦИЯ С ВЫСОКОЙ ПРОЧНОСТЬЮ РАСПЛАВА И СПОСОБ ЕЕ ПОЛУЧЕНИЯ

1. Полипропиленовая композиция с высокой прочностью расплава для получения вспененных изделий, термоформованных изделий, и изделий, получаемых методом выдувного формования, включающая:
а) полимерную основу, включающую
- от 25 до 85% изотактического гомополимера пропилена с показателем текучести расплава (ПТР) от 1,5 до 30 г/10 мин.
- от 15 до 75% гомополимера или сополимера пропилена с этиленом с ПТР от 0,1 до 1,1 г/10 мин.
б) от 0,01 до 0,5 масс. % инициатора радикальной прививки от количества полимерной основы,
в) от 0,3 до 5,0% сшивающего/разветвляющего агента, представляющего собой акрилат, содержащий две и более функциональные группы, от количества полимерной основы,
г) от 0,03 до 0,75 масс.% первичного и/или вторичного амина от количества полимерной основы,
д) от 0,3 до 7,5 масс.% эфира и/или полуэфира спирта и непредельной алифатической кислоты от количества полимерной основы,
е) от 0 до 20% необязательно другой добавки от количества полимерной основы.
2. Полипропиленовая композиция по п. 1 в которой изотактический гомополимер пропилена имеет показатель текучести расплава (ПТР) от 2 до 15 г/10 мин, предпочтительно от 2,5 до 8 г/10 мин.
3. Полипропиленовая композиция по п. 1, в которой гомополимер или сополимер пропилена с этиленом имеет показатель текучести расплава (ПТР) от 0,2 до 0,9 г/10 мин, предпочтительно от 0,3 до 0,7 г/10 мин.
4. Полипропиленовая композиция по любому из пп. 1-3, в которой содержание этилена в сополимере пропилена с этиленом составляет от 0,6 до 4,5%, предпочтительно от 1 до 4%, более предпочтительно от 1,5 до 3,5%.
5. Полипропиленовая композиция по любому из пп. 1-3, в которой содержание изотактического гомополимера пропилена в полимерной основе составляет от 40 до 80%, предпочтительно от 50 до 75%.
6. Полипропиленовая композиция по любому из пп. 1-3 в которой содержание гомополимера или сополимера пропилена с этиленом в полимерной основе составляет от 20 до 60%, предпочтительно от 25 до 50%.
7. Полипропиленовая композиция по п. 1 в которой в качестве инициатора радикальной прививки используют инициаторы с температурой полураспада от 140°С до 170°С в течение 0,1 часа.
8. Полипропиленовая композиция по п. 7 в которой в качестве инициатора радикальной прививки используют соединение, выбранное из группы: 1,3-1,4-бис (третбутилпероксиизопропил)-бензол, 2,5-диметил-2,5-ди(трет-бутилперокси)-гексан, 3,6,9-триэтил-3,6,9-триметил-1,4,7-трипероксинонан, дикумила пероксид, трет-бутил-перокси-бензоат, ди-трет-бутила пероксид, 2,5-диметил-2,5-ди(трет-бутил-перокси)гексин, трет-бутил-кумил-пероксид.
9. Полипропиленовая композиция по любому из пп. 1, 7, 8, в которой содержание инициатора радикальной прививки составляет от 0,03 до 0,35% от количества полимерной основы, предпочтительно от от 0,05 до 0,2%.
10. Полипропиленовая композиция по п. 1, в которой в качестве акрилата, содержащего две и более функциональные группы используют соединение, выбранное из группы триметилолпропантриакрилат (ТМПТА), пентаэритритолтриакрилат, этоксидированный триметилолпропантриакрилат, глицерил-триакрилат, изоцианурат триакрилат.
11. Полипропиленовая композиция по любому из пп. 1,10 в которой содержание акрилата, содержащего две и более функциональные группы составляет от 0,5 до 3,5% от количества полимерной основы, предпочтительно от 0,7 до 2,0%.
12. Полипропиленовая композиция по п. 1 в которой в качестве первичного и/или вторичного амина используют соединение, выбранное из группы триэтиламин, гексаметилендиамин, о-фенилендиамин, м-фенилендиамин, п-фенилендиамин, N-Изопропил-N′-фенил-п-фенилендиамин, N,N′-бутил-п-фенилендиамин, N,N′-бис(1,4-диметилфенил)-п-фенилендиамин, N-(1,4-диметилфенил)-N-фенил-п-фенилендиамин.
13. Полипропиленовая композиция по любому из пп. 1, 12, в которой содержание первичного и/или вторичного амина составляет от 0,07 до 0,55% от количества полимерной основы, предпочтительно от 0,1 до 0,35%.
14. Полипропиленовая композиция по п. 1, в которой в качестве эфира и/или полуэфира сложного спирта и непредельной алифатической кислоты используют соединение, выбранное из группы моноэтиленгликольмалеинат, монопропиленгликоль-малеинат, диэтиленгликольмалеинат, тетраэтилен-гликольмалеинат.
15. Полипропиленовая композиция по любому из пп. 1, 14, в которой содержание эфира и/или полуэфира сложного спирта и непредельной алифатической кислоты составляет от 0,7 до 5,5% от количества полимерной основы, предпочтительно от 1,0 до 3,5%.
16. Полипропиленовая композиция по п. 1, в которой в качестве других добавок используют добавки выбранные из группы, включающей стабилизаторы, наполнители, антистатики, нуклеаторы или их смеси.
17. Полипропиленовая композиция по п. 16, в которой в качестве стабилизаторов используют соединения, выбранные из группы пентаэритрит-тетракис-[3-(3,5-ди-трет-бутил-4-оксифенил)-пропионат), трис (2,4-ди-трет-бутилфенил) фосфит, стеарат кальция.
18. Полипропиленовая композиция по п. 16, в которой наполнитель выбран из группы, включающей тальк, карбонат кальция, каолин или их смеси.
19. Полипропиленовая композиция по п. 1 или 16, в которой общее содержание других добавок составляет от 0,1 до 10% от количества полимерной основы.
20. Полипропиленовая композиция по п. 1, которая имеет прочность расплава от 20 до 42 сН при 210°С, показатель текучести расплава (230°С/2, 16 кг) от 0,5 до 3,0 г/мин, модуль упругости от 1150 до 1400 Мпа и предел текучести при растяжении от 31 до 34 МПа.
21. Способ получения полипропиленовой композиции с повышенной прочностью расплава по любому из пп. 1-20, включающий следующие стадии:
А) смешение полимерной основы, инициатора, и необязательно других добавок;
Б) смешение, полученной на стадии А) смеси с остальными компонентами полипропиленовой композиции; и
В) гранулирование, полученной полипропиленовой композиции.
22. Способ по п. 21, в котором полимерную основу используют в виде гранул или порошка.
23. Способ по п. 22, в котором полимерную основу используют в виде порошка.
24. Способ по п. 21, в котором смешение на стадии А) осуществляют в ленточном, шнековом или центробежном смесителе.
25. Способ по п. 21, в котором смешение на стадии А) осуществляют при температуре от 0 до 90°С.
26. Способ по п. 21, в котором смешение компонентов осуществляют при скорости смешения от 50 до 4500 оборотов в минуту.
27. Способ по п. 21, в котором смешение на стадии Б) осуществляют в экструдере.
28. Способ по п. 21, в котором смешение на стадии Б) осуществляют при температуре от 160 до 250°С, предпочтительно от 170 до 230°С, более предпочтительно от 180 до 210°С, в двухшнековом экструдере с отношением длины к диаметру шнека не менее 48.
29. Способ по п. 21, в котором соагенты и сшивающий/разветвляющий агент вводят в загрузочную воронку экструдера совместно с другими компонентами.
30. Способ по п. 21, в котором соагенты и сшивающий/разветвляющий агент вводят в расплав полимера.
31. Способ по п. 21, в котором соагенты пердварительно смешивают перед введением в смесь, полученную на стадии А).
32. Способ по п. 31, в котором предварительное смешение соагентов осуществляют при температуре от 20 до 150°С.
33. Способ по п. 31, в котором соагенты пердварительно смешивают при скорости вращения от 50 до 300 оборотов в минуту, предпочтительно от 75 до 200 оборотов в минуту, более предпочтительно от 100 до 150 оборотов в минуту.
34. Композиция с повышенной прочностью расплава, полученная способом по п. 21.
35. Изделие, выполненное из композиции по любому из пп. 1-20, 34, где изделие получено методом, выбранным из метода вспенивания, метода термоформования, метода выдувного формования.